Сырьевая смесь для производства бетона
RAW MIXTURE FOR CONCRETE PRODUCTION

Изобретение относится к составам сырьевых смесей, используемых в производстве бетона.
Известна сырьевая смесь для изготовления бетона следующего состава, мас.%: фосфатное связующее 6,0-16,0; бой красного кирпича 20,0-45,0; огнеупорный глинистый компонент (глина огнеупорная) 8,0-14,0; пиритные огарки 2,0-6,0; керамзитовый гравий - остальное [1].
Задача изобретения состоит в повышении морозостойкости бетона, полученного из сырьевой смеси.
Технический результат достигается тем, что сырьевая смесь для производства бетона, содержащая связующее, бой красного кирпича, пиритные огарки, керамзитовый гравий, в качестве связующего содержит пуццолановый цемент и дополнительно кварцевый песок при следующем соотношении компонентов, мас.%: пуццолановый цемент 16,0-20,0; бой красного кирпича фракции 20-40 мм 30,0-34,0; пиритные огарки 1,0-1,5; керамзитовый гравий фракции 5-10 мм 25,0-30,0; кварцевый песок 17,5-19,0.
Составы сырьевой смеси для производства бетона приведены в таблице.
Компоненты дозируют в требуемых количествах и смешивают. Готовую смесь фасуют в мешки, бочки. Для производства бетона смесь затворяют водой до достижения подвижности (осадка конуса) 2-3 см и заполняют ей металлические (предварительно смазанные маслом) формы, уплотняют и оставляют до затвердевания. Затем бетонные изделия извлекают из форм.
Источники информации
1. SU №623841, 1976.